(57)【特許請求の範囲】
【請求項１】
アルミニウム粉と粉砕助剤としての不飽和脂肪酸を含有するアルミニウム顔料に、アルミニウム粉の粉砕時から最終のミキサー段階のいずれかの工程で、アルミニウム顔料粒子の凝集を防止するために抗酸化剤を添加することを特徴とするアルミニウム顔料の凝集防止方法。
【請求項２】
抗酸化剤添加後のアルミニウム顔料組成物の篩い残分が、目開き４５μｍのＪＩＳ標準篩による篩い残分試験で１０重量％以下であることを特徴とする請求項１に記載の凝集防止方法。
【請求項３】
抗酸化剤が、フェノール化合物、カルボニル基とヒドロキシ基を有する脂環式化合物、芳香族アミノ化合物、有機イオウ化合物、ホスファイト系化合物、天然抗酸化剤から選ばれる１種または２種以上の化合物であることを特徴とする請求項１または２に記載の凝集防止方法。
【請求項４】
抗酸化剤の添加量がアルミニウム分１００重量部に対して０．１〜２０重量部であることを特徴とする請求項１〜３のいずれか１項に記載の凝集防止方法。
【請求項５】
抗酸化剤の添加量がアルミニウム分１００重量部に対して０．５〜１０重量部であることを特徴とする請求項１〜４のいずれか１項に記載の凝集防止方法。
【発明の詳細な説明】
【０００１】
【発明の属する技術分野】
本発明は自動車、家電製品の塗装、あるいは印刷インキ等に利用されるアルミニウム顔料に関する。
更に詳しくは、本発明は貯蔵中に粒子同志が殆ど凝集しない貯蔵安定性を示すアルミニウム顔料組成物に関する。
【０００２】
【従来の技術】
アルミニウム顔料は通常、アルミニウム粉（例えばアトマイズド粉）をボールミル、振動ミル、遊星ミル、スタンプミル、アトライター等の粉砕機によりフレーク状に粉砕して製造される。
【０００３】
アルミニウム粉の粉砕の際に通常、オレイン酸、ステアリン酸等の脂肪酸が粉砕助剤として用いられており、粉砕助剤はアルミニウム粉の粉砕微細化および研磨工程（あるいは摩砕工程）において潤滑剤として働くとともに、アルミニウムフレーク粒子の表面に吸着して粒子同志の二次凝集を防止し、またアルミニウム粉顔料の塗料ビヒクルへの分散性、再分散性、分散安定性の向上等に寄与する。
【０００４】
自動車、家電製品等のメタリック塗装にオレイン酸等の不飽和脂肪酸を粉砕助剤として製造したアルミニウム顔料が汎用されている。ところが不飽和脂肪酸自体はその構造中に不飽和二重結合を有しているため、大気中に長期間さらされるとラジカル反応を起こしポリマー化するという性質を有している。よって、不飽和脂肪酸を粉砕助剤として用いたときには、アルミニウム顔料の粒子表面に吸着した不飽和脂肪酸が大気中に長期間さらされることによって空気酸化を受けてポリマー化し、それによりアルミニウム粉の粒子同士が凝集し始める。凝集によって生じた粗大粒子は塗膜から突き出した塗膜ブツとなり塗膜品質上大きな問題となる。なぜならば、自動車塗装では塗膜の薄膜化が進行しており、塗膜ブツ等の塗膜品質上の欠陥がより重大になる傾向にあるからである。
【０００５】
上記した問題の解決手段として粉砕助剤をオレイン酸等の不飽和脂肪酸からイソステアリン酸等の飽和分岐脂肪酸に変更する等の試みがなされたが（特開昭５５−１３３４６３号参照）、イソステアリン酸を用いた場合粒子表面に吸着したイソステアリン酸と塗料ビヒクルとの表面張力の関係で他の着色顔料より優先的に塗膜表面に浮いて来る、いわゆる浮き戻り現象が顕著となり、実用化に至っていない。
【０００６】
また、粉砕助剤として脂肪族アミンやアルコール系化合物、さらにはフッ素系の化合物等の使用が試みられたが（特開昭４６−１０３３号参照）、これらも粉砕性、製造時の安全性等の点で実用化に至っていない。
【０００７】
前述のようにオレイン酸のような不飽和脂肪酸に代わりうる有用な粉砕助剤は今のところ見つかっていない。
【０００８】
【発明が解決しようとする課題】
本発明の目的は、粉砕助剤として使用される不飽和脂肪酸に起因して貯蔵中にアルミニウム顔料組成物が空気酸化を受けて二次凝集し粗大化することを防止し、貯蔵安定性に優れたアルミニウム顔料組成物を提供することにある。
【０００９】
【課題を解決するための手段】
本発明者らはアルミニウム顔料組成物中に不飽和脂肪酸のラジカル重合反応を停止または抑制させる機能を有する抗酸化剤を配合することにより、本発明の目的を達成することを見出し、本発明を成すに至った。
【００１０】
したがって、本発明の主題は、アルミニウム顔料組成物中に不飽和脂肪酸のラジカル反応を停止または抑制させる機能を有する抗酸化剤を含有させることを特徴とするアルミニウム顔料組成物に関する。すなわち、本発明のアルミニウム顔料組成物はアルミニウム粉、粉砕助剤および抗酸化剤から構成され、必要に応じて有機溶剤を含む。
【００１１】
【発明の実施の形態】
本発明において、抗酸化剤はアルミニウム顔料組成物中の不飽和脂肪酸のラジカル反応を停止または抑制させる機能を有するものでなければならない。したがって、アルミニウム顔料組成物中の不飽和脂肪酸の自動酸化中に生じるラジカルに対して電子あるいは水素原子を供給して、ラジカル連鎖反応を停止させるような機能を有するならば、いずれの化合物も本発明における抗酸化剤として有効である。本発明において使用される代表的な抗酸化剤として、フェノール化合物、カルボニル基とヒドロキシ基を有する脂環式化合物、芳香族アミノ化合物、有機イオウ化合物、ホスファイト系化合物などの合成抗酸化剤ならびに天然抗酸化剤が挙げられる。
【００１２】
フェノール化合物としては、グァヤク脂、ノルジヒドログァヤレチック酸、プロピルガレート、ブチルガレート、オクチルガレート、ドデシルガレート、プロトカテキュ酸エチル、２−ヒドロキシ安息香酸、イソアミルガレート、ブチルヒドロキシアニソール、ブチルヒドロキシトルエン、ｎ−オクタデシル３−（３，５−ジターシャリイブチル−４−ヒドロキシフェニル）プロピオネート、２−ターシャリイブチル−６−（３−ターシャリイブチル−２−ヒドロキシ−５−メチルベンジル）−４−メチルフェニルアクリレート、４，４’−ブチリデンビス（３−メチル−６−ターシャリイブチルフェノール）、テトラキス〔メチレン３−（３，５−ジターシャリイブチル−４−ヒドロキシフェニル）プロピオネート〕メタン、モノターシャリイブチルヒドロキノン、ガロイヤルグリセリン、６−ヒドロキシ−２，５，７，８−テトラメチルクロマン−２−カルボン酸、２，３−シクロペンチル−７，８−ジヒドロキシクロマン、３，４−シクロペンチニル−７，８−ジヒドロキシクマリン、２，４，５−トリヒドロキシブチロフェノン、１，１６−ビス（２，５−ジヒドロキシフェニル）ヘキサデカン、１，７−ビス（２，３，４−トリヒドロキシフェニル）ヘプタン、４−ヒドロキシメチル−２，６−ジターシャリイブチルフェノール、３，５−ジアルキル−４−ヒドロキシベンジルエーテル、ペンタエリトリットテトラ−３−（３，５−ジターシャリイブチル−４−ヒドロキシフェニル）、４，４’−メチレンビス−（２，６−ジメチルフェノール）、２，６−ジターシャリイブチルパラクレゾール、１，１−ビス−（２−ヒドロキシ−３，５−ジメチルフェニル）イソブタン、２，２’−メチレンビス−（４−メチル−６−ターシャリイ−ブチルフェノール）、１，１，３−トリス（メチル−５−ターシャリイブチル−４−ヒドロキシフェニル）ブタン、４，４’−チオビス（６−ターシャリイブチルメタクレゾール）、１，１−ジ−（３−ターシャリイブチル−４−ヒドロキシ−６−メチルフェニル）ブタン、２，２−ビス（３−メチル−４−ヒドロキシフェニル）プロパン等が包含される。
【００１３】
カルボニル基とヒドロキシ基を有する脂環式化合物としては、エルソビン酸、アスコルビン酸等が包含される。
【００１４】
芳香族アミノ化合物としては、ジフェニル−ｐ−フェニレンジアミン、４−アミノ−ｐ−ジフェニルアミン、アルキレーティドジフェニルアミン、カルバミック酸−３−フェノチアジニルエステル、２−（２’−ヒドロキシ−５−メチルフェニル）ベンツイミダゾール、フェノチアジン、６−エトキシ−２，２，４−トリメチル−１，２−キノリンジオール等が包含される。
【００１５】
有機イオウ化合物としては、ジラウリル３，３’−チオジプロピオネート、ジミリスチル３，３’−チオジプロピオネート、ジステアリル３，３’−チオジプロピオネート、ペンタエリトリチルテトラキス（３−ラウリルチオプロピオネート）、ジトリデシル３，３’−チオジプロピオネート、２−メルカプトベンツイミダゾール等が包含される。
【００１６】
ホスファイト系化合物としては、トリスノニルフェニルホスファイト、トリフェニルホスファイト、トリス（２，４−ジターシャリイブチルフェニル）ホスファイト等が包含される。
【００１７】
天然系抗酸化剤としては、トコフェノール、フラボン、フラボノール、トリオキシイソフラボン、ヒドロゲノール、没食子酸、ノルジヒドログァヤレチック酸、ゴシポール、セサモール、クマリン酸、グァヤク脂、チモール、オイゲノール、ワニリン、スクワレン等が包含される。
【００１８】
これらの抗酸化剤はアルミニウム粉の粉砕時から最終のミキサー段階のどの工程で添加しても良いが、アルミニウム粉の粉砕時に粉砕助剤と同時に添加する方法、および粉砕後の最終ミキサー段階で添加して均一混合する方法が好ましい。
【００１９】
ミネラルスピリット等の有機溶媒を用いる湿式粉砕において最終ミキサー段階で添加する場合には、抗酸化剤を不揮発分調整用のミネラルスピリット中に溶解させて添加するのが便利である。上記した抗酸化剤の大半はミネラルスピリットに可溶であるが、２−メルカプトベンツイミダゾールのようにミネラルスピリットに難溶性の化合物はアルミニウム顔料組成物中の溶剤をメタノール等の他の溶剤に置換してミキサー段階で添加する。あるいは、後記実施例３に示すように抗酸化剤をアルコール等の溶剤に溶解後、ミネラルスピリットを含むアルミニウム顔料に混合添加してもよい。
【００２０】
抗酸化剤の添加量としてはアルミニウム分１００重量部に対して０．１〜２０重量部、好ましくは０.５〜１０重量部、より好ましくは１〜５重量部である。添加量が０.１重量部未満では抗酸化剤としての効果がない。２０重量部を越えて添加した場合抗酸化剤としての効果は充分であるが、アルミニウム顔料組成物中に含まれる溶剤の溶解能力を超えるため塗料化されたときに塗膜ブツ、塗膜物性低下、例えば硬化遅れによる塗膜強度の低下（チッピング性が落ちる）等の品質上の問題を生じる。
【００２１】
上記した抗酸化剤に加えて、本発明のアルミニウム顔料組成物はアルミニウム粉、粉砕助剤を含み、必要に応じて有機溶剤を含む。
【００２２】
アルミニウム粉は、アルミニウムのみから構成されていても、またアルミニウム基合金から構成されていても良く、その純度は特に限定されない。
【００２３】
粉砕助剤としては、通常不飽和脂肪酸を使用する。ここで使用される不飽和脂肪酸としてはオレイン酸、リノール酸、リノレイン酸、リシノール酸、エライジン酸、ゾーマリン酸、ガドレイン酸、エルカ酸等が挙げられる。粉砕助剤の量は特に規定されないが、用途等により異なり、アルミニウム１００重量部に対し、通常０．１〜２０重量部、好ましくは０．５〜１０重量部が使用される。
【００２４】
有機溶剤は必要に応じて所定量加えれば良く、用途によっては全く含まなくても良い。有機溶剤としては安全性の面から通常ミネラルスピリットのような沸点の高い溶剤が好ましい。
【００２５】
また必要に応じて界面活性剤や他の添加剤、例えば脂肪族アミン等を添加しても良い。
【００２６】
【作用・効果】
アルミニウム顔料を製造する際に粉砕助剤としてオレイン酸等の不飽和脂肪酸を使用した場合、貯蔵中にアルミニウム顔料組成物が空気酸化を受けると不飽和脂肪酸がラジカル反応してポリマー化するためにアルミニウム粉の粒子同士が二次凝集し、粗大化する問題があったが、本発明によれば、アルミニウム顔料組成物中の不飽和脂肪酸のラジカル反応を停止または抑制させる機能を有する抗酸化剤を添加することにより、不飽和脂肪酸に起因するアルミニウム粉粒子の二次凝集・粗大化が防止され、貯蔵安定性に優れたアルミニウム顔料組成物が提供される。本発明のアルミニウム顔料組成物は製造工程途中で保管される際の貯蔵安定性も優れている。
【００２７】
本発明によれば、アルミニウム顔料組成物の貯蔵中にアルミニウム粉の粒子同士が二次凝集して粗大化することがないため、塗膜からの粗大粒子の突き出し等塗膜品質上の問題も解決され、近年の自動車業界を含めた産業界の厳しい要件に適合するアルミニウム顔料組成物を提供することができる。
【００２８】
本発明のアルミニウム顔料組成物を使用すると、従来のものよりも薄くかつ塗膜ブツ等の品質上の欠陥を持たない塗膜を形成することができる。
【００２９】
本発明によれば、アルミニウム粉粒子の二次凝集が防止されるために隠蔽性の優れたアルミニウム顔料組成物が提供できる。すなわち、顔料の隠蔽性に対しては微粒子部分が大きく寄与するが、本発明によれば不飽和脂肪酸を介してアルミニウム粉粒子同志が凝集することがなくなるので長期間の保存後でもアルミニウム顔料は本来の隠蔽性を維持することができる。
【００３０】
尚、本発明によるアルミニウム顔料組成物は、塗料、顔料、インキ等に用いられるのみでなく、樹脂への練り込み用アルミニウムフレークとしても用いられ得る。
【００３１】
また、本発明には含まれないが、アルミニウム顔料に代えて他のメタリック顔料を用いても同様の効果が得られることは当業者には容易に理解できるであろう。
【００３２】
【実施例】
0003645246.tif 000002
を直径５０ｃｍのボールミルに入れ４時間粉砕した。粉砕終了後スラリーを３０ｇ／リットルのオレイン酸および２５ｇ／リットルのＢＨＴを含むミネラルスピリット２０リットルでミルから洗い出し、３２５メッシュのスクリーンを通した。
【００３３】
その後フィルターにて固液分離を行い、アルミニウム分７１重量となるようにミキサーにて調整し、サンプルを得た。
【００３４】
0003645246.tif 000003
を直径５０ｃｍのボールミルに入れ４時間粉砕した。
【００３５】
粉砕終了後スラリーを３０ｇ／リットルのオレイン酸を含むミネラルスピリット２０リットルでミルから洗い出し、３２５メッシュのスクリーンを通した。
【００３６】
その後フィルターにて固液分離を行い、アルミニウム分７５重量％からなるフィルターケーキを得た。
【００３７】
別に、アルミニウム分に対してそれぞれ０.１、０.５、１、５、１０、２０重量％のＢＨＴをミネラルスピリットに溶解させ、最終的に不揮発分が６５％になるように調整した溶液を用意し、この溶液を上記フィルターケーキ１０００ｇに添加しミキサーで１時間混練してサンプルを得た。
【００３８】
実施例３
ＢＨＴのかわりにエルソビン酸（以下ＥＡと略称する）をアルミニウム分に対して３重量％ＩＰＡに溶解後添加した以外は、実施例２と全く同様な方法でサンプルを得た。
【００３９】
実施例４
ＢＨＴのかわりにジフェニル−ｐ−フェニレンジアミン（以下ＤＰＰＤＡと略称する）をアルミニウム分に対して３重量％添加した以外は、実施例２と全く同様な方法でサンプルを得た。
【００４０】
実施例５
ＢＨＴのかわりにジラウリル３,３’−チオジプロピオネート（以下ＤＬＴＤＰと略称する）をアルミニウム分に対して３重量％添加した以外は、実施例２と全く同様な方法でサンプルを得た。
【００４１】
実施例６
ＢＨＴのかわりにトリスノニルフェニルホスファイト（以下ＴＮＰと略称する）をアルミニウム分に対して３重量％添加した以外は、実施例２と全く同様な方法でサンプルを得た。
【００４２】
比較例１
抗酸化剤を全く加えない以外は、実施例１と全く同様な方法でアルミニウム分７８％のフィルターケーキを得た。最終的に不揮発分が６５％になるように調整し、ミキサーで１時間混練してサンプルを得た。
【００４３】
比較例２
ＢＨＴの添加量をアルミニウム分に対して２５重量％にした以外は、実施例２と全く同様な方法でサンプルを得た。
【００４４】
試験例
実施例１〜６および比較例１〜２で得られたサンプルの貯蔵安定性を調べた。
【００４５】
貯蔵安定性を調べるために、サンプル７０ｇを１／１２リッターの金属製の缶に入れ、蓋をせずに５０℃の恒温槽に１ヶ月貯蔵し、貯蔵前後のミネラルスピリットに対する分散性を以下のように測定し比較した。
【００４６】
まずサンプル１０ｇを１００ｇのミネラルスピリット中に入れ、ガラス棒で分散させた。これを大量のミネラルスピリット中で目開き４５μｍのＪＩＳ標準篩いを通し篩い上に残ったアルミニウム粉の篩い残分を乾燥させ重量を測定した。評価は篩い残分のアルミニウム粉の乾燥重量を篩う前のアルミニウム粉の全重量で除し、重量％で表示した。篩い残分が１０重量％以下であれば実用上貯蔵安定性であると評価される。
【００４７】
表１に示す如く抗酸化剤を全く添加しなかった比較例１のサンプルでは１ヶ月の貯蔵後にほとんどのアルミニウム粉粒子が２次凝集し粗大化しているのに較べて、抗酸化剤を０.１重量％以上添加したサンプルでは凝集はほとんど見られず、貯蔵安定性が著しく改善された。
【００４８】
抗酸化剤としてＢＨＴを２５重量％添加した比較例２のサンプルでは、アルミニウム顔料組成物中のミネラルスピリットの溶解力を上回る量のＢＨＴを添加したため不溶解物を生じ、貯蔵前にすでに粗大粒子が認められた。
【００４９】
実施例１と２の比較から明らかなように、抗酸化剤をアルミニウム粉の粉砕時に添加しても、粉砕後の最終ミキサー段階で添加しても効果は同等であった。
【００５０】
【表１】
0003645246.tif 000004